"基材、2層以上の積層構造の保護層、受容層がこの順で積層されてなる中間転写媒体であって、前記積層構造の保護層のうち、一の保護層が、数平均分子量Mnが12000以上、Tgが60°C以上の高重合度ポリエステル、ポリカーボネート、及びポリエステルウレタンの群から選択される1種、又は2種以上の混合物を主体として含有する耐久性層であり、他の一の保護層が、ポリビニルアルコール、ポリビニルブチラール、ポリビニルアセタール、及びポリビニルピロリドンからなる群より選択される1種又は2種以上、又は、カチオン性樹脂を含有する耐可塑剤性層であり、前記受容層には、側鎖型アラルキル変性シリコーンが、前記受容層の全質量に対し0.5~5質量の割合で含有されていることを特徴とする中間転写媒体。前記積層構造の保護層は、前記基材側から、前記耐可塑剤性層と、前記耐久性層とが、この順で積層されてなることを特徴とする請求項1に記載の中間転写媒体。前記基材と前記積層構造の保護層との間に剥離層が設けられていることを特徴とする請求項1又は2に記載の中間転写媒体。しかしながら、アクリル系樹脂を含む保護層用塗工液は塗膜安定性が悪く、保護層用塗工液を塗布乾燥時に、塗膜にひび割れが生じ、最終的に形成される保護層もひび割れが生じてしまうといった問題がある。特に、中間転写媒体は、保護層転写シートとは異なり、保護層上に受容層を形成する必要があることから、保護層のひび割れは、結果的に受容層に形成される画像品質の低下を引き起こすこととなる。また、保護層には、アクリル系樹脂よりも更に高い耐可塑剤性が求められており、保護層の耐可塑剤性については、更に改善の余地が残されている。また、特許文献2で提案される中間転写媒体の保護層の耐久性は、身分証明書やIDカード、クレジットカード等、極めて高い耐久性が必要とされる分野の要求を満足させるまでには至っていない。そこで、このような分野の要求を満足させるために、通常ペットパッチと呼ばれるペットフィルムを形成画像上に貼り付けることで耐久性の要求を満たすことが行われている。しかしながら、この方法では、別途プリンタが必要となり工程上好ましくない。またさらに、上記の特許文献2で提案されるように中間転写媒体の受容層は、被転写体への密着性以下、接着性という場合もある。を考慮して、密着性に優れた樹脂、例えば軟化点が100°C以上のスチレン系樹脂、エポキシ樹脂、アクリル樹脂等が用いられている。しかしながら、これらの密着性の高い樹脂を主体として構成される受容層を用いた場合には、密着性を高くした分、熱転写シートからの受容層の離型性が悪く、熱転写シートを用いて受容層上に熱転写画像を形成する際、受容層と熱転写シート、すなわち受容層と熱転写シートの染料層とが熱融着をおこし、受容層の成分が熱転写シートの染料層側にとられる不良が生ずることとなる。つまり、中間転写媒体の分野においては、受容層が、熱転写シートからの離型性と、被転写体への密着性の双方を十分に満足させることが望まれているが、離型性と密着性とはトレードオフの関係にあり、現状、離型性と密着性とを両立させた受容層を備える中間転写媒体は存在しない。本発明はこのような状況に鑑みてなされたものであり、高品質かつ、耐可塑剤性、及び耐久性の高い印画物を簡単に得ることができ、さらに熱転写シートからの離型性と被転写体への密着性を向上させた中間転写媒体を提供することを主たる課題とする。上記課題を解決するための本発明は、基材、2層以上の積層構造の保護層、受容層がこの順で積層されてなる中間転写媒体であって、前記積層構造の保護層のうち、一の保護層が、数平均分子量Mnが12000以上、Tgが60°C以上の高重合度ポリエステル、ポリカーボネート、及びポリエステルウレタンの群から選択される1種、又は2種以上の混合物を主体として含有する耐久性層であり、他の一の保護層が、ポリビニルアルコール、ポリビニルブチラール、ポリビニルアセタール、及びポリビニルピロリドンからなる群より選択される1種又は2種以上、又は、カチオン性樹脂を含有する耐可塑剤性層であり、前記受容層には、側鎖型アラルキル変性シリコーンが、前記受容層の全質量に対し0.5~5質量の割合で含有されていることを特徴とする。また、前記積層構造の保護層が、前記基材側から、前記耐可塑剤性層と、前記耐久性層とが、この順で積層されていてもよい。また、前記基材と前記積層構造の保護層との間に剥離層が設けられていてもよい。本発明によれば、高品質かつ、耐可塑剤性、及び耐久性の高い印画物を簡単に得ることができ、さらに熱転写シートからの離型性と被転写体への密着性を向上させた中間転写媒体を提供することができる。中間転写媒体次に、本発明の中間転写媒体300について図面を用いて具体的に説明する。図1、図2に示すように本発明の中間転写媒体300は、基材1と、2層以上の積層構造の保護層304と、受容層50とがこの順で積層されてなる構成をとっている。積層構造の保護層304と受容層50を含む転写層2は熱転写時に被転写体に転写される層である。本発明はこの要件を具備すれば、他の要件についていかなる限定もされることはなく、必要に応じて剥離層3、離型層、接着層等の他の層を設けることができる。ここで、本発明は、積層構造の保護層304のうち、一の保護層304Bが、数平均分子量Mnが12000以上、Tgが60°C以上の高重合度ポリエステル、ポリカーボネート、及びポリエステルウレタンの群から選択される1種、又は2種以上の混合物を主体として含有する耐久性層であり、他の一の保護層304Aが、ポリビニルアルコール、ポリビニルブチラール、ポリビニルアセタール、及びポリビニルピロリドンからなる群より選択される1種又は2種以上、又は、カチオン性樹脂を含有する耐可塑剤性層であり、受容層50には、側鎖型アラルキル変性シリコーンが、前記受容層の全質量に対し0.5~5質量の割合で含有されていることを特徴とする。基材基材1は本発明の中間転写媒体300における必須の構成であり、積層構造の保護層304を保持するために設けられる。基材1について特に限定はなく、ポリエチレンテレフタレート、ポリエチレンナフタレート等の耐熱性の高いポリエステル、ポリプロピレン、ポリカーボネート、酢酸セルロース、ポリエチレン誘導体、ポリアミド、ポリメチルペンテン等のプラスチックの延伸または未延伸フィルムが挙げられる。また、これらの材料を2種以上積層した複合フィルムも使用することができる。基材1の厚さは、その強度および耐熱性等が適切になるように材料に応じて適宜選択することができるが、通常は1~100μm程度のものが好ましく用いられる。保護層本発明の中間転写媒体を構成する保護層304は、2層以上の積層構造を有しており、該積層構造の保護層304を構成する一の保護層304Bが、数平均分子量Mnが12000以上、Tgが60°C以上の高重合度ポリエステル、ポリカーボネート、及びポリエステルウレタンの群から選択される1種、又は2種以上の混合物を主体として含有する耐久性層であり、他の一の保護層304Aが、ポリビニルアルコール、ポリビニルブチラール、ポリビニルアセタール、及びポリビニルピロリドンからなる群より選択される1種又は2種以上、又は、カチオン性樹脂を含有する耐可塑剤性層である。耐可塑剤性層積層構造の保護層304を構成する一の層である耐可塑剤性層304Aは、被転写体上へ該耐可塑剤性層を含む転写層2を転写することで形成される印画物に耐可塑剤性を付与するために設けられる層である。本発明においては、前記機能を奏するための耐可塑剤性層を形成するに際し、以下の点を考慮し、当該耐可塑剤性層に含有される物質として、1可塑剤成分を弾く物質、2可塑剤成分が画像に到達しにくい物質を選定した。本発明において選定される1の物質によれば、耐可塑剤性層が可塑剤成分を弾くことから耐可塑剤性層を含む積層構造の保護層304に耐可塑剤性が付与される、また、2の物質によれば、可塑剤成分が画像に到達しにくいことから、結果的に耐可塑剤性層を含む積層構造の保護層304に耐可塑剤性が付与される。つまり、上記12何れかの特徴を有する物質を用いて耐可塑剤性層を形成することで、何れの場合においても、全体として耐可塑剤性層に、耐可塑剤性を付与することが可能となる。ここで、まずはじめに、上記1可塑剤を弾く物質について以下に説明する。本発明では、上記1の可塑剤を弾く物質として、ポリビニルアルコール、ポリビニルブチラール、ポリビニルアセタール、及びポリビニルピロリドンからなる群より選択される1種又は2種以上が規定されている。上記1の物質の1種又は2種以上を含有する耐可塑剤性層によれば、耐可塑剤性層に含有される1の可塑剤を弾く物質の存在によって、耐可塑剤性層に耐可塑剤性が付与され、保護層304の耐可塑剤性を向上させることができる。これにより、耐可塑剤性層を含む保護層304が、可塑剤性の樹脂、例えば、塩化ビニル-酢酸ビニル共重合体と接触した場合であっても、可塑剤性分が受容層に形成された画像に移行することがない。1の物質であるポリビニルアルコール、ポリビニルブチラール、ポリビニルアセタール、及びポリビニルピロリドンから選択される1種又は2種以上を含有させることで、耐可塑剤性層の耐可塑剤性が向上する具体的なメカニズムについては必ずしも明確ではない。現時点においては、ポリビニルアルコール、ポリビニルブチラール、ポリビニルアセタールは構造中に水酸基を有し、この水酸基が可塑剤成分を弾くことで耐可塑剤性が向上しているものと考えられる。また、ポリビニルピロリドンは、複素環に存在する酸素基が、水酸基と同等に可塑剤成分を弾く特性を持っているか、あるいは、酸素基と、酸素基の近くに存在する水素基と結合し水酸基的な構造を形成することで、耐可塑剤性が向上しているものと推測される。また、ポリビニルアルコール、ポリビニルブチラール、及びポリビニルアセタールは、ケン化度が30~100のものが好ましく、60~100のものが更に好ましい。ケン化度がこの範囲のポリビニルアルコール、ポリビニルブチラール、ポリビニルアセタールを耐可塑剤性層に含有させることで、耐可塑剤性層を含む保護層304の耐可塑剤性を更に向上させることができる。なお、本発明におけるケン化度とは、ポリマー中のビニルアルコール構造のモル数を、ポリマー中の全モノマーのモル数で割った値をいう。また、上記1の物質であるポリビニルアルコール、ポリビニルブチラール、ポリビニルアセタール、及びポリビニルピロリドンから選択される1種、又は2種以上の混合物は、これらの1種の質量2種以上の場合にあっては混合物の質量が、耐可塑剤性層の総質量に対し20~100の範囲内で含有されていることが好ましい。次に、上記2可塑剤成分が画像に到達しにくい物質について以下に説明する。本発明では、上記2可塑剤成分が画像に到達しにくい物質として、カチオン性樹脂が規定されている。本発明のカチオン性樹脂は、カチオン性を有する樹脂であり、本発明においては、例えば、カチオン性のウレタンエマルジョン等を使用可能である。1の物質同様、2の物質であるカチオン性樹脂を含有させることで、可塑剤成分が画像に到達しにくい耐可塑剤性層となる具体的なメカニズムについては必ずしも明確ではない。現時点においては、カチオン性樹脂のカチオン部と可塑剤成分の共役電子の間に電気的に引力が発生し、カチオン性樹脂と可塑剤成分とが電気的に引き付け合うことで、可塑剤成分が受容層に形成された画像に到達しにくくなっているか、あるいは、可塑剤成分の共有結合や共役結合の電子とカチオン性樹脂のカチオンとが反応し、耐可塑剤性層が可塑剤成分と結合し、耐可塑剤性層表面に可塑剤成分の侵入を防止する何らかの構造変化が生じ、可塑剤成分が受容層に形成された画像に到達しにくくなっているのではないかと推測される。また、カチオン性樹脂は、耐可塑剤性層の総質量に対し20~100の範囲内で含有されていることが好ましい。また、上記1の物質と、上記2の物質とを組合せて用いることとしてもよい。具体的には、ポリビニルアルコール、ポリビニルブチラール、ポリビニルアセタール、及びポリビニルピロリドンから選択される1種、又は2種以上の混合物と、カチオン性樹脂とを耐可塑剤性層に含有させることとしてもよい。このように、可塑剤成分を弾く物質と、可塑剤成分と結合する物質とを組合せて用いることで、更に効果的に、耐可塑剤性を向上させることができる。なお、この場合、上記1の物質の総量と2の物質との総質量が、耐可塑剤性層の総質量に対し20~100の範囲内で含有されていることが好ましい。また、上記1の物質であるポリビニルアルコール、ポリビニルブチラール、ポリビニルアセタール、及びポリビニルピロリドンからなる群より選択される1種又は2種以上、又は上記2の物質であるカチオン性樹脂を含有する耐可塑剤性層304Aは、造膜性に優れ、形成された膜が強靭であることから該耐可塑剤性層を形成した際の塗膜安定性にも優れる。具体的には、上記1の物質からなる群より選択される1種又は2種以上、又は上記2の物質を適当な溶剤により溶解または分散させて耐可塑剤性層用塗工液を調製し、これを基材1、後述する耐久性層304B、或いは剥離層3上に塗布乾燥し、耐可塑剤性層の塗膜を形成したときに、耐可塑剤性層の塗膜にひび割れ等が発生することがない。これにより、耐可塑剤性層304Aを含む保護層304の塗膜安定性を高め、結果として高品質の印画物を得ることができる。また、耐可塑剤性層304Aには、必要に応じて、例えば、滑剤、可塑剤、充填剤、帯電防止剤、アンチブロッキング剤、架橋剤、酸化防止剤、紫外線吸収剤、光安定剤、染料、顔料等の着色剤、蛍光増白剤、その他の添加剤等を添加してもよい。耐可塑剤性層304Aの形成方法としては、ポリビニルアルコール、ポリビニルブチラール、ポリビニルアセタール、及びポリビニルピロリドンから選択される1種、又は2種以上、若しくはカチオン性樹脂を適当な溶剤により、溶解または分散させて耐可塑剤性層用塗工液を調製し、これを基材1、耐久性層、或いは必要に応じて設けられる剥離層3上にグラビア印刷法、スクリーン印刷法またはグラビア版を用いたリバースコーティング法等の従来公知の手段により塗布、乾燥して形成することができる。耐可塑剤性層の厚さについて特に限定はないが、通常は乾燥後の厚みで0.1~50μmであり、好ましくは1~20μm程度である。また、耐可塑剤性層用塗工液を、上記のポリビニルアルコール、ポリビニルブチラール、ポリビニルアセタール、及びポリビニルピロリドンから選択される1種、又は2種以上、若しくはカチオン性樹脂を水系溶媒に分散或いは溶解してなる水系塗工液とすることで、他の層の特性を低下させることなく耐可塑剤性層を形成できる点で好ましい。耐久性層積層構造の保護層304を構成する他の一の層である耐久性層304Bは、被転写体上へ該耐久性層を含む転写層2を転写することで形成される印画物に耐久性を付与するために設けられる層である。そして、本発明においては、前記機能を奏するため、耐久性層が、i数平均分子量Mnが12000以上、Tgが60°C以上の高重合度ポリエステル、iiポリカーボネート、及びiiiポリエステルウレタンの群から選択される1種、又は2種以上の混合物を主体として含有する。これにより耐久性層、すなわち耐久性層を含む積層型の保護層304に極めて優れた耐久性を付与している。なお、数平均分子量Mnが12000未満、あるいは、Tgが60°C未満の高重合度ポリエステルを使用した場合には、耐久性が著しく低下する。また、本発明におけるポリエステルウレタンとは、ポリエステルとポリウレタンとの共重合体を意味するものである。中でも、数平均分子量Mnが12000以上、Tgが60°C以上の高重合度ポリエステルは、転写時の尾引きの発生が生じにくい。したがって、尾引きの発生を防止することが必要な分野においては、耐久性層の主体として高重合度ポリエステルを好適に使用することができる。また、数平均分子量Mnが12000以上、Tgが60°C以上の高重合度ポリエステルと、ポリカーボネート、及びポリエステルウレタンの何れか一方又は双方を含有させる場合には、これらの総質量に対し、数平均分子量Mnが12000以上、Tgが60°C以上の高重合度ポリエステルが50質量以上の割合で含有されていることが好ましい。なお、単に耐久性のみに着目するのであれば、数平均分子量Mnが12000以上、Tgが60°C以上の高重合度ポリエステル、ポリカーボネート、ポリエステルウレタンのいずれを用いた場合であっても、耐久性層に求められる作用効果を奏することができる。また、数平均分子量Mnが12000以上、Tgが60°C以上の高重合度ポリエステル、ポリカーボネート、及びポリエステルウレタンの群から選択される1種、又は2種以上の混合物は、耐久性層に主体として含有されていればよい。該1種、又は2種以上の混合物の含有量について特に限定はないが、耐久性層の総質量に対し50質量以上の割合で含有されている必要があり、50質量以上100質量以下の範囲内で含有されていることが好ましい。耐久性層の厚さについて特に限定はないが、耐久性層の厚さが2μm未満である場合には、耐久性が低下する傾向となり、一方、耐久性層の厚さが15μmより厚い場合には、耐久性層の箔切れ性が低下し、耐久性層を含む転写層2を被転写体に転写する際に尾引き等が生じうる可能性がある。このような点を考慮すると、耐久性層の厚さは2μm以上15μm以下であることが好ましい。また、耐久性層304Bには、上記で説明した主体となる成分の他、蛍光増白剤、耐侯性を向上させるためのUV吸収剤等のその他の材料を含有していてもよい。耐久性層304Bの形成方法としては、数平均分子量Mnが12000以上、Tgが60°C以上の高重合度ポリエステル、ポリカーボネート、及びポリエステルウレタンの群から選択される1種、又は2種以上の混合物を適当な溶剤により、溶解または分散させて耐久性層用塗工液を調製し、これを基材1上、上述の耐可塑剤性層、或いは必要に応じて設けられた剥離層3上にグラビア印刷法、スクリーン印刷法またはグラビア版を用いたリバースコーティング法等の従来公知の手段により塗布、乾燥して形成することができる。積層構造の保護層304は、耐可塑剤性層304Aと耐久性層304Bとが積層されてなる2層構造であってもよく、耐可塑剤性層、耐久性層に加え、他の任意の層を含む3層以上の構造であってもよい。3層以上の積層構造をとる保護層304である場合に、耐可塑剤性層304Aと耐久性層304Bとは直接的に積層されていてもよく、他の任意の層を介して間接的に積層されていてもよい。また、基材1に最も近い位置にある保護層304を構成する一の層は、耐可塑剤性層であってもよく、耐久性層であってもよく、耐可塑剤性層、耐久性層以外の任意の層であってもよい。任意の層としては、例えば、ポリエステル樹脂、アクリル樹脂、紫外線吸収性樹脂、エポキシ樹脂、ポリスチレン樹脂、ポリウレタン樹脂、アクリルウレタン樹脂、これらの各樹脂をシリコーン変性させた樹脂、これらの各樹脂の混合物、電離放射線硬化性樹脂、紫外線吸収性樹脂等の従来公知の層を挙げることができる。また、電離放射線硬化性樹脂を含有する層は、耐可塑剤性や耐擦過性が特に優れている点で任意の層のバインダーとして好適に用いることができる。電離放射線硬化性樹脂としては特に限定されることはなく、従来公知の電離放射線硬化性樹脂の中から適宜選択して用いることができ、例えば、ラジカル重合性のポリマー又はオリゴマーを電離放射線照射により架橋、硬化させ、必要に応じて光重合開始剤を添加し、電子線や紫外線によって重合架橋させたものを用いることができる。紫外線吸収性樹脂を含有する層を、保護層304を構成する層とすることで、該保護層304が転写された印画物に耐光性を付与することができる。紫外線吸収性樹脂としては、例えば、反応性紫外線吸収剤を熱可塑性樹脂又は上記の電離放射線硬化性樹脂に反応、結合させて得た樹脂を使用することができる。より具体的には、サリシレート系、ベンゾフェノン系、ベンゾトリアゾール系、置換アクリロニトリル系、ニッケルキレート系、ヒンダートアミン系のような従来公知の非反応性の有機系紫外線吸収剤に、付加重合性二重結合例えばビニル基、アクリロイル基、メタアクリロイル基など、アルコール性水酸基、アミノ基、カルボキシル基、エポキシ基、イソシアネート基のような反応性基を導入したものが挙げられる。また、任意の層には、必要に応じて、例えば、滑剤、可塑剤、充填剤、帯電防止剤、アンチブロッキング剤、架橋剤、酸化防止剤、紫外線吸収剤、光安定剤、染料、顔料等の着色剤、その他の添加剤等を添加してもよい。任意の層の形成方法としては、上記に例示される樹脂材料の1種または2種以上を適当な溶剤により、溶解または分散させて塗工液を調製し、これを基材1、耐可塑剤性層、耐久性層、或いは剥離層等の任意の層上にグラビア印刷法、スクリーン印刷法またはグラビア版を用いたリバースコーティング法等の従来公知の手段により塗布、乾燥して形成することができる。任意の層の厚さについて特に限定はないが、通常は乾燥後の厚みで0.1~50μmであり、好ましくは1~20μm程度である。耐可塑剤性層304Aと耐久性層304Bとの位置関係についても特に限定はなく、図1に示すように基材1側から耐可塑剤性層304A、耐久性層304Bがこの順で積層されてなる構成であってもよく、図2に示すように基材1側から耐久性層304B、耐可塑剤性層304Aがこの順で積層されてなる構成であってもよい。何れの構成をとる場合であっても、該積層構造の保護層304が転写された印画物に、優れた耐可塑剤性と、耐久性を付与することができる。また、基材1上に任意の剥離層3を設け、この剥離層3上に耐可塑剤性層を形成するに際し、上記のように耐可塑剤性層を、水系塗工液を用いて形成することで、耐可塑剤性層を構成する樹脂が、剥離層3を浸透し基材1に到達することを防止できる。つまり水系塗工液を用いて形成される耐可塑剤性層304Aによれば、基材1と耐可塑剤性層304Aとの間に剥離層3を設けた場合の剥離性能の低下を防止できる。また、上述したように耐可塑剤性層は、耐溶剤性にも優れることから、耐可塑剤性層上に、耐久性層を形成した場合であっても、耐久性層を構成する樹脂の浸透を耐可塑剤性層によって抑えることもできる。したがって、本発明では、基材1上に、任意の剥離層3、水系塗工液によって形成される耐可塑剤性層、耐久性層をこの順で積層してなる構成を好ましい一実施形態として挙げることができる。剥離層図1、2に示すように基材1と積層構造の保護層304との間に、熱転写時に保護層304の剥離性を向上させるための剥離層3を設けることが好ましい。剥離層3は、転写層2の任意の構成であり、熱転写時に被転写体上に転写される層である。剥離層3の材料としては、従来公知の材料、例えば、エチルセルロース、ニトロセルロース、酢酸セルロースなどのセルロース誘導体、ポリメタクリル酸メチル、ポリメタクリル酸エチル、ポリアクリル酸ブチルなどのアクリル系樹脂、ポリ塩化ビニル、塩化ビニル-酢酸ビニル共重合体、ポリビニルブチラールなどのビニル共重合体の熱可塑性樹脂や、飽和又は不飽和ポリエステル樹脂、ポリウレタン樹脂、熱架橋性エポキシ-アミノ樹脂、アミノアルキッド樹脂などの熱硬化型の樹脂、シリコーンワックス、シリコーン樹脂、シリコーン変性樹脂、フッ素樹脂、フッ素変性樹脂、ポリビニルアルコール等を挙げることができる。また、剥離層3には箔切れ性を向上させるために、マイクロシリカやポリエチレンワックスなどのフィラーを含有させることが好ましい。また、剥離層3は、1種の樹脂からなるものであってもよく、2種以上の樹脂からなるものであってもよい。また剥離層3は、上記に例示した樹脂に加えイソシアネート化合物等の架橋剤、錫系触媒、アルミニウム系触媒等の触媒を用いて形成することとしてもよい。必要に応じて形成される剥離層3は、上記の樹脂を溶媒へ分散又は溶解して、ロールコート、グラビアコート、バーコートなどの公知のコーティング方法で、基材1上の少なくとも1部に塗布乾燥することで形成することができる。剥離層3の厚さとしては、通常は0.1μm~5μm程度、好ましくは0.5μm~2μm程度である。なお、ポリカーボネートは、基材1との離型性に優れることから、保護層304を構成する層のうち、基材1に最も近い層が耐久性層304Bであって、該耐久性層が、主体としてポリカーボネートを含む場合には、上記剥離層3を設けることなく、基材1から保護層304を容易に剥離することができる点で好ましい。なお、この場合においても、更なる剥離性を向上させるために剥離層3を設けることとしてもよい。受容層図1、2に示すように、積層型の保護層304上には転写層2を構成する受容層50が設けられている。受容層50上には、色材層を有する熱転写シートから熱転写法によって画像が形成される。そして、画像が形成された中間転写媒体の転写層2は、被転写体上に転写され、その結果、印画物が形成される。本発明では、熱転写時に受容層と熱転写シートの色材層とが熱融着を起こすことを防止し、かつ再転写時の受容層と被転写体との密着性の向上を図るために、受容層には、側鎖型アラルキル変性シリコーンが、前記受容層の全質量に対し0.5~5質量の割合で含有されている。樹脂材料について特に限定はないが、本発明においては、例えば、ポリプロピレン等のポリオレフィン系樹脂、塩化ビニル-酢酸ビニル共重合体、エチレン-酢酸ビニル共重合体、ポリ塩化ビニリデン等のハロゲン化ポリマー、ポリ酢酸ビニル、ポリアクリルエステル等のポリエステル系樹脂、ポリスチレン系樹脂、ポリアミド系樹脂、エチレンやプロピレン等のオレフィンと他のビニルモノマーとの共重合体系樹脂、アイオノマー、セルロースジアセテート等のセルロース系樹脂、ポリカーボネート系樹脂等が挙げられる。これらの樹脂材料の中でも特に好ましいものはポリエステル系樹脂及び塩化ビニル-酢酸ビニル共重合体及びそれらの混合物である。受容層50は、この樹脂材料を含有することができる。受容層50は側鎖型アラルキル変性シリコーンを含有する。側鎖型アラルキル変性シリコーンは離型剤としての役割を果たし、優れた離型性を有する。したがって、受容層が側鎖型アラルキル変性シリコーンを含有する本発明によれば、画像形成時に色材層を有する熱転写シートと、中間転写媒体の受容層50との融着を防ぐことができる。また、一般的に離型剤としての役割を果たす物質の含有量が多くなるほど、同一温度における被転写体と受容層との密着性は低下していく。密着性を向上させるためには、転写時の温度を上げる必要があるが、転写時の温度が上がるにしたがって被転写体の変形等の問題が生ずることとなる。本発明の受容層50に含有される側鎖型アラルキル変性シリコーンは、受容層50の総質量、すなわち樹脂材料の総質量と離型剤の総質量との合計質量に対し0.5質量以上含有されていれば優れた離型性を有する。したがって、本発明の中間転写媒体300によれば、受容層50に含有される離型剤の含有量を、従来に比べ大幅に低減させる事ができ、被転写体が変形等することのない温度、例えば、155°C程度の温度で、被転写体に受容層50を含む転写層2を転写することができる。また、側鎖型アラルキル変性シリコーンの含有量が5質量を超えても、それ以上の熱転写シートとの離型性の向上効果は認められない一方で、被転写体との密着性は徐々に低下する。したがって、本発明の受容層50には、側鎖型アラルキル変性シリコーンが、受容層50の総質量に対し0.5質量以上5質量以下の割合で含有されている。上記で説明した側鎖型アラルキル変性シリコーンは離型性に優れるが、受容層50の離型性を更に向上させることに着目すると、受容層50には、離型剤としての役割を果たす側鎖型エポキシ変性シリコーンが更に含有されていることが好ましい。側鎖型エポキシ変性シリコーンは、密着性に関しては側鎖型アラルキル変性シリコーンに劣るものの、側鎖型アラルキル変性シリコーンに比べ、非常に優れた離型性を有する。したがって、離型性にも優れ、密着性も非常に良好な側鎖型アラルキル変性シリコーンと、離型性が非常に良好な側鎖型エポキシ変性シリコーンとを組み合わせて用いることにより、離型性、密着性ともに非常に優れた中間転写媒体とすることができる。また、側鎖型エポキシ変性シリコーンは、受容層の全質量に対し、0.5~5質量の割合で含有されていることが好ましい。側鎖型エポキシ変性シリコーンの含有量が0.5質量未満である場合には、側鎖型エポキシ変性シリコーンを含有させることによる離型性の向上効果が低減し、また、側鎖型エポキシ変性シリコーンの含有量が5質量以上である場合には、その分離型剤の含有量が増えることとなり密着性が低下する虞があるためである。また、受容層50に側鎖型アラルキル変性シリコーンと、側鎖型エポキシ変性シリコーンとを含有させる場合にあっては、上記で説明した含有量の範囲内であって、かつ、その総和、すなわち側鎖型アラルキル変性シリコーンと、側鎖型エポキシ変性シリコーンとの合計質量が、受容層50の総質量に対し1~5質量であることが好ましい。この割合で、側鎖型アラルキル変性シリコーンと、側鎖型エポキシ変性シリコーンとを受容層50に含有させることにより、受容層50に、特に優れた離型性と、密着性を付与することができる。また、側鎖型エポキシ変性シリコーンとの質量比が9:1~1:9の範囲外である場合、すなわち、側鎖型アラルキル変性シリコーンの占める割合が多い場合、側鎖型エポキシ変性シリコーンの占める割合が多い場合に、前者の場合には、更なる離型性の向上効果が得られず、後者の場合には、被転写体との密着性が低下することとなる。このような点を考慮すると、側鎖型アラルキル変性シリコーンと側鎖型エポキシ変性シリコーンとの質量比は9:1~1:9の範囲内であることが好ましい。上記で説明したように、本発明の中間転写媒体は、受容層50にアラルキル変性シリコーンが含有されていることを必須の構成とし、好ましくは、側鎖型エポキシ変性シリコーンが更に含有される構成をとるが、このことは、側鎖型アラルキル変性シリコーン、側鎖型エポキシ変性シリコーン以外の離型剤が含有されることを禁止する趣旨ではない。つまり、必要に応じて適宜、側鎖型アラルキル変性シリコーン、側鎖型エポキシ変性シリコーン以外の離型剤としての役割を果たす物質を受容層50に含有することもできる。受容層50は、例えば、上述に例示される材料の中から選択される単独または複数の樹脂材料、及び上記で説明した側鎖型アラルキル変性シリコーン、必要に応じて側鎖型エポキシ変性シリコーン、又は他の離型剤を加え、水または有機溶剤等の適当な溶剤に溶解または分散させて受容層用塗工液を調製し、これをグラビア印刷法、スクリーン印刷法またはグラビア版を用いたリバースコーティング法等の手段により、塗布、乾燥して形成することができる。受容層50の厚さについても特に限定はないが、通常、乾燥状態で1~10μm程度である。また、受容層50が接着層を介して被転写体に転写される場合には、受容層50自体の接着性は必ずしも要求されない。しかし、受容層50が接着層を介さないで被転写体に転写される場合には、塩化ビニル-酢酸ビニル共重合体などの接着性を有する樹脂材料を用いて受容層50を形成することが好ましい。また、接着性を有する樹脂材料を用いない場合には、後述するプライマー層を設けることが好ましい。受容層50は、上述の材料の中から選択された単独または複数の材料および必要に応じて各種添加剤等を加え、水または有機溶剤等の適当な溶剤に溶解または分散させて受容層用塗工液を調製し、これをグラビア印刷法、スクリーン印刷法またはグラビア版を用いたリバースコーティング法等の手段により、塗布、乾燥して形成することができる。その厚さは、乾燥状態で1~10μm程度である。プライマー層また、積層型の保護層304と受容層50との接着力を向上させるために、積層型の保護層304と受容層50との間にプライマー層図示しないを形成することとしてもよい。プライマー層としては、例えば、ポリウレタン系樹脂、ポリエステル系樹脂、ポリアミド系樹脂、エポキシ系樹脂、フェノール系樹脂、ポリ塩化ビニル系樹脂、ポリ酢酸ビニル系樹脂、塩化ビニル-酢酸ビニル共重合体、酸変性ポリオレフィン系樹脂、エチレンと酢酸ビニル或いはアクリル酸などとの共重合体、メタアクリル系樹脂、ポリビニルアルコール系樹脂、ポリビニルアセタール樹脂、ポリブタジエン系樹脂、ゴム系化合物などを使用することができ、好ましくは、酸素若しくは窒素を有するもの、若しくはイソシアネート化合物を反応性のもの、例えばアクリル樹脂、ウレタン樹脂、アミド樹脂、エポキシ樹脂、アイオノマー樹脂、ゴム系樹脂等の従来の接着剤として既知のものである。また、プライマー層にはマイクロシリカやポリエチレンワックスなどのフィラーを含有させることが好ましい。被転写体被転写体上には、上述した中間転写媒体の熱転写画像の形成された転写層2が転写され、その結果、各種耐久性に優れた熱転写画像を有する印画物が得られる。本発明の中間転写媒体が適用される被転写体は特に限定されず、例えば、塩化ビニル-酢酸ビニル共重合体、ポリエチレンテレフタレートPET、ポリカーボネート、天然繊維紙、コート紙、トレーシングペーパー、ガラス、金属、セラミックス、木材、布等いずれのものでもよい。以上説明した、本発明の中間転写媒体によれば、積層型の保護層304を構成する耐可塑剤性層304A、及び耐久性層304Bによって、該積層型の保護層304が転写された印画物に耐可塑剤性、及び耐久性を付与することができる。また、積層型の保護層304の塗膜安定性を向上させることで、高品質の印画物を形成することができる。さらに、本発明によれば、受容層に熱転写シートの色材層との融着を防止できる離型性と、被転写体との高い密着性を付与することができる。次に実施例、比較例及び参考例を挙げて本発明を更に具体的に説明する。以下、特に断りのない限り、部またはは質量基準である。参考例1基材として厚さ12μmのPETフィルムを用い、該基材の一方の面へ、バーコーター法で、下記組成の剥離層形成用塗工液を、乾燥後0.8μmになるように塗布し乾燥して剥離層を形成した。次いで、この剥離層上に、バーコーター法で、下記組成の保護層形成用塗工液1を、乾燥後1.0μmになるように塗布し乾燥して保護層を形成した。次いで、この保護層上に、バーコーター法で、下記組成の受容層形成用塗工液1を、乾燥後2.5μmになるように塗布し乾燥して受容層を形成して、参考例1の中間転写媒体を得た。<剥離層形成用塗工液>アクリル樹脂100部BR-87三菱レイヨン株製トルエン200部MEK200部<保護層形成用塗工液1>ポリビニルアルコール10部PVA-210ケン化度:88.0株クラレ製水45部IPA45部<受容層形成用塗工液1>塩化ビニル-酢酸ビニル共重合体95部ソルバイン登録商標CNL日信化学工業株製エポキシ変性シリコーンオイル5部KP-1800U信越化学工業株製トルエン200部MEK200部参考例2保護層形成用塗工液1を下記組成の保護層形成用塗工液2に変更した以外は、全て参考例1と同様にして、参考例2の中間転写媒体を得た。<保護層形成用塗工液2>ポリビニルブチラール10部BM-5ケン化度:34.0積水化学工業製MEK45部トルエン45部参考例3保護層形成用塗工液1を下記組成の保護層形成用塗工液3に変更した以外は、全て参考例1と同様にして、参考例3の中間転写媒体を得た。<保護層形成用塗工液3>ポリビニルアセタール50部KX-1ケン化度:70.0~90.0積水化学工業製水25部IPA25部参考例4保護層形成用塗工液1を下記組成の保護層形成用塗工液4に変更した以外は、全て参考例1と同様にして、参考例4の中間転写媒体を得た。<保護層形成用塗工液4>ポリビニルピロリドン10部K-90ISPジャパン製水45部エタノール45部参考例5保護層形成用塗工液1を下記組成の保護層形成用塗工液5に変更した以外は、全て参考例1と同様にして、参考例5の中間転写媒体を得た。<保護層形成用塗工液5>ポリビニルアセタール25部KX-1ケン化度:70.0~90.0積水化学工業ポリビニルピロリドン5部K-90ISPジャパン製水30部IPA20部エタノール20部参考例6保護層形成用塗工液1を下記組成の保護層形成用塗工液6に変更した以外は、全て参考例1と同様にして、参考例6の中間転写媒体を得た。<保護層形成用塗工液6>ポリビニルアルコール10部PVA-103ケン化度:98.5株クラレ製水45部IPA45部参考例7保護層形成用塗工液1を下記組成の保護層形成用塗工液7に変更した以外は、全て参考例1と同様にして、参考例7の中間転写媒体を得た。<保護層形成用塗工液7>ポリビニルアルコール10部PVA-403ケン化度80.0株クラレ製水45部IPA45部参考例8保護層形成用塗工液1を下記組成の保護層形成用塗工液8に変更した以外は、全て参考例1と同様にして、参考例8の中間転写媒体を得た。<保護層形成用塗工液8>カチオン性ウレタンエマルジョン10部SF-600第一工業製薬株製水45部IPA45部参考例9保護層形成用塗工液1を下記組成の保護層形成用塗工液9に変更した以外は、全て参考例1と同様にして、参考例9の中間転写媒体を得た。<保護層形成用塗工液9>カチオン性ウレタンエマルジョン10部SF-650第一工業製薬株製水45部IPA45部参考比較例1保護層形成用塗工液1を下記組成の保護層形成用塗工液10に変更した以外は、全て参考例1と同様にして、参考比較例1の中間転写媒体を得た。<保護層形成用塗工液10>アニオン性ウレタンエマルジョン50部SF-170第一工業製薬株製水15部IPA35部参考比較例2保護層形成用塗工液1を下記組成の保護層形成用塗工液11に変更した以外は、全て参考例1と同様にして、参考比較例2の中間転写媒体を得た。<保護層形成用塗工液11>アクリル樹脂10部BR-87三菱レイヨン株製MEK45部トルエン45部画像の形成HDP-600HID社製プリンタと、該プリンタ用専用インクリボンを用い参考例1~9、及び参考比較例1、2の中間転写媒体の受容層へ、黒ベタ画像を印画し、受容層に画像が印画された参考例1~9、及び参考比較例1、2の中間転写媒体を得た。画像形成条件受容層への画像を印画後、次いで、HDP-600HID社プリンタにより、塩ビカードDNP社製上に、画像が形成された参考例1~9、及び参考比較例1、2の中間転写媒体の転写層剥離層、保護層、受容層を転写させ、参考例1~9、及び参考比較例1、2の印画物を得た。<<塗膜安定性評価>>得られた印画物を、40°C90RH環境に48時間保存し、保存後の印画物にひび割れがあるか目視で確認し、下記評価基準で塗膜安定性の評価を行った。評価結果を表1に示す。<評価基準>○:ひび割れが全くない△:細かなひび割れが少しある×:細かな大きなひび割れがある<<耐可塑剤性評価>>塩化ビニルシートアルトロン登録商標430三菱樹脂株を5cm×5cmに切り出し、参考例1~9、及び参考比較例1、2の印画物に重ね合わせ、1750gの荷重を掛けて82°Cの環境に32時間又は64時間保存し、保存後、塩化ビニルシートを参考例1~9、及び参考比較例1、2の印画物から剥がして印画物の画像が塩化ビニルシートに移行しているか、目視で確認し、下記評価基準で耐可塑剤性の評価を行った。評価結果を表1に示す。<評価基準>○:塩化ビニルシートに全く移行していない△:塩化ビニルシートには薄く移行しているが、印画物の画像は色褪せていない×:塩化ビニルシートにかなり移行しており、印画物の画像も色褪せている表1からも明らかなように、耐可塑剤性層を有する参考例1~9の中間転写媒体を用いて形成された印画物は、耐可塑剤性層を有しない参考比較例1、2を用いて形成された中間転写媒体と比較して、優れた耐可塑剤性を有していることがわかる。これより耐可塑剤性層の優位性が明らかとなった。また、参考例1~9は全てにおいて塗膜安定性にも優れていることがわかる。参考例10基材として厚さ12μmのポリエチレンテレフタレートフィルム東レ株式会社製、ルミラーを用い、該基材上に上記組成の剥離層形成用塗工液を乾燥状態で1.0μmの厚さとなるように塗工し剥離層を形成した。次いで、剥離層上に下記組成の保護層形成用塗工液12を、乾燥状態で10.0μmの厚さとなるように塗工し保護層を形成した。更に該保護層の上に上記組成の受容層形成用塗工液1を、乾燥状態で2.0μmの厚さとなるように塗工し受容層を形成して参考例10の中間転写媒体を得た。なお、剥離層形成用塗工液、保護層形成用塗工液12、受容層形成用塗工液1は、全てグラビアコーティングにて塗工した。<保護層形成用塗工液12>ポリエステル樹脂20部バイロン270、東洋紡株製数平均分子量23000、Tg=67°Cトルエン40部MEK40部参考例11保護層形成用塗工液12を下記組成の保護層形成用塗工液13に変更した以外は、全て参考例10と同様にして参考例11の中間転写媒体を得た。<保護層形成用塗工液13>ポリエステル樹脂20部UE-9200、ユニチカ株製数平均分子量15000、Tg=65°Cトルエン40部MEK40部参考例12保護層形成用塗工液12を下記組成の保護層形成用塗工液14に変更した以外は、全て参考例10と同様にして参考例12の中間転写媒体を得た。<保護層形成用塗工液14>ポリカーボネート樹脂20部FPC-2136、三菱瓦斯化学株製トルエン40部MEK40部参考例13保護層形成用塗工液12を下記組成の保護層形成用塗工液15に変更した以外は、全て参考例10と同様にして参考例13の中間転写媒体を得た。<保護層形成用塗工液15>ポリエステルウレタン樹脂60.6部UR-135033溶液東洋紡株製トルエン19.7部MEK19.7部参考例14保護層形成用塗工液12を下記組成の保護層形成用塗工液16に変更した以外は、全て参考例10と同様にして参考例14の中間転写媒体を得た。<保護層形成用塗工液16>ポリエステル樹脂10部バイロン270、東洋紡株製数平均分子量23000、Tg=67°Cポリカーボネート樹脂10部FPC-2136三菱瓦斯化学株製トルエン40部MEK40部参考例15保護層形成用塗工液12を下記組成の保護層形成用塗工液17に変更した以外は、全て参考例10と同様にして参考例15の中間転写媒体を得た。<保護層形成用塗工液17>ポリエステル樹脂10部バイロン270、東洋紡株製数平均分子量23000、Tg=67°Cポリエステルウレタン樹脂30.3部UR-1350、33溶液、東洋紡株製トルエン29.9部MEK29.8部参考例16上記保護層形成用塗工液12を乾燥状態で5.0μmの厚さとなるように塗工し保護層を形成した以外は、全て参考例10と同様にして参考例16の中間転写媒体を得た。参考例17保護層形成用塗工液14を乾燥状態で2.5μmの厚さとなるように塗工し保護層を形成した以外は、全て参考例10と同様にして参考例17の中間転写媒体を得た。参考例18厚さ12μmのポリエチレンテレフタレートフィルム東レ株式会社製、ルミラー上に、剥離層兼保護層として、上記保護層形成用塗工液14を乾燥状態で2.5μmの厚さとなるように塗工し、更に該剥離層兼保護層の上に上記組成の受容層形成用塗工液1を、乾燥状態で2.0μmの厚さとなるように塗工し受容層を形成して参考例18の中間転写媒体を得た。なお、剥離層兼保護層形成用塗工液14、受容層形成用塗工液1は、全てグラビアコーティングにて塗工した。参考比較例3保護層形成用塗工液12を下記組成の保護層形成用塗工液18に変更した以外は、全て参考例10と同様にして参考比較例3の中間転写媒体を得た。<保護層形成用塗工液18>アクリル樹脂20部BR-80三菱レイヨン株製トルエン40部MEK40部参考比較例4保護層形成用塗工液12を下記組成の保護層形成用塗工液19に変更した以外は、全て参考例10と同様にして参考比較例4の中間転写媒体を得た。<保護層形成用塗工液19>ポリエステル樹脂20部GK-780東洋紡株製数平均分子量11000、Tg=38°Cトルエン40部MEK40部<<耐久性試験Taber試験>>HDP-600プリンタHID社製を用いて、塩ビカードDNP社製上に、参考例10~18、参考比較例3、4の中間転写媒体を重ね合わせ転写層剥離層、保護層、受容層を転写して参考例10~18、参考比較例3、4の印画物を形成した。この印画物に磨耗輪CS-10Fを用い,荷重500gfで250回毎に磨耗輪を研磨し、合計1500回研磨した。研磨後に表面の状態を目視で観察し、以下の評価基準で評価試験を行った。評価試験結果を表2に示す。<評価基準>◎印画物画像が全く削られていない。○印画物画像がほとんど削られていない。×印画物画像がかなり削られている。<<尾引き箔切れ性試験>>参考例10~18、参考比較例3、4の印画物の尾引き箔切れ性の確認を目視にて行い、以下の評価基準で評価試験を行った。評価試験結果を表2に示す。<評価基準>◎尾引きが生じない1mm以下○尾引きがほとんど生じない2mm以下△尾引きが多少生じる5mm程度×尾引きがかなり生じる10mm以上表2からも明らかなように、耐久性層を有する参考例10~18の中間転写媒体を用いて形成された印画物は、耐久性に優れていることがわかる。一方、耐久性層を有しない参考比較例1、2の中間転写媒体を用いて形成された参考比較例3、4は、ともに、耐久性に劣ることがわかる。これより耐久性層の優位性が明らかとなった。また、耐久性層に数平均分子量Mnが12000以上、Tgが60°C以上の高重合度ポリエステルを含有する参考例は、尾引きの発生が全く生じておらず、または殆ど生じておらず、耐久性層の優位性が明らかとなった。参考例19基材として厚さ12μmのPETフィルムを用い、該基材の一方の面へ、グラビアコート法で、上記組成の剥離層形成用塗工液を、乾燥後1.0μmになるように塗布し乾燥して剥離層を形成した。次いで、この剥離層上に、グラビアコート法で、下記組成の保護層形成用塗工液20を、乾燥後2.0μmになるように塗布し乾燥して保護層を形成した。次いで、この保護層上に、グラビアコート法で、下記組成のプライマー層形成用塗工液を、乾燥後1.0μmになるように塗布し乾燥してプライマー層を形成した。次いで、このプライマー層上に、グラビアコート法で、下記組成の受容層形成用塗工液2を、乾燥後2.5μmになるように塗布し乾燥して受容層を形成し参考例19の中間転写媒体を得た。<保護層形成用塗工液20>スチレン-アクリル系樹脂150部ミューティクルPP320P三井化学株製ポリビニルアルコール100部C-318株DNPファインケミカル製水/エタノール質量比1/270部<プライマー層形成用塗工液>ポリエステル樹脂33部バイロン200、東洋紡株製塩化ビニル-酢酸ビニル共重合体27部CNL、日信化学工業株製イソシアネート硬化剤15部XEL硬化剤、ザインクテック株製トルエン50部MEK50部<受容層形成用塗工液2>塩化ビニル-酢酸ビニル共重合体98部CNL日信化学工業株製側鎖型アラルキル変性シリコーンオイル2部KF-410信越化学工業株製トルエン200部MEK200部参考例20受容層形成用塗工液2を下記組成の受容層形成用塗工液3に変更した以外は、全て参考例19と同様にして、参考例20の中間転写媒体を得た。<受容層形成用塗工液3>塩化ビニル-酢酸ビニル共重合体95部CNL日信化学工業株製側鎖型アラルキル変性シリコーンオイル5部KF-410信越化学工業株製トルエン200部MEK200部参考例21受容層形成用塗工液2を下記組成の受容層形成用塗工液4に変更した以外は、全て参考例19と同様にして、参考例21の中間転写媒体を得た。<受容層形成用塗工液4>塩化ビニル-酢酸ビニル共重合体98部CNL日信化学工業株製側鎖型アラルキル変性シリコーンオイル1.5部KF-410信越化学工業株製側鎖型エポキシ変性シリコーンオイル0.5部KP-1800U信越化学工業株製トルエン200部MEK200部参考例22受容層形成用塗工液2を下記組成の受容層形成用塗工液5に変更した以外は、全て参考例19と同様にして、参考例22の中間転写媒体を得た。<受容層形成用塗工液5>塩化ビニル-酢酸ビニル共重合体98部CNL、日信化学工業株製側鎖型アラルキル変性シリコーンオイル0.5部KF-410信越化学工業株製側鎖型エポキシ変性シリコーンオイル1.5部KP-1800U信越化学工業株製トルエン200部MEK200部参考例23受容層形成用塗工液2を下記組成の受容層形成用塗工液6に変更した以外は、全て参考例19と同様にして、参考例23の中間転写媒体を得た。<受容層形成用塗工液6>塩化ビニル-酢酸ビニル共重合体98部CNL、日信化学工業株製側鎖型アラルキル変性シリコーンオイル1.5部KF-410信越化学工業株製側鎖型エポキシ変性シリコーンオイル0.5部X-22-3000T信越化学工業株製トルエン200部MEK200部参考例24受容層形成用塗工液2を下記組成の受容層形成用塗工液7に変更した以外は、全て参考例19と同様にして、参考例24の中間転写媒体を得た。<受容層形成用塗工液7>塩化ビニル-酢酸ビニル共重合体98部CNL、日信化学工業株製側鎖型アラルキル変性シリコーンオイル0.5部KF-410信越化学工業株製側鎖型エポキシ変性シリコーンオイル1.5部X-22-3000T信越化学工業株製トルエン200部MEK200部参考例25受容層形成用塗工液2を下記組成の受容層形成用塗工液8に変更した以外は、全て参考例19と同様にして、参考例25の中間転写媒体を得た。<受容層形成用塗工液8>塩化ビニル-酢酸ビニル共重合体98部CNL日信化学工業株製側鎖型アラルキル変性シリコーンオイル1.5部X-24-510信越化学工業株製側鎖型エポキシ変性シリコーンオイル0.5部X-22-3000T信越化学工業株製トルエン200部MEK200部参考比較例5受容層形成用塗工液2を下記組成の受容層形成用塗工液9に変更した以外は、全て参考例19と同様にして、参考比較例5の中間転写媒体を得た。<受容層形成用塗工液9>塩化ビニル-酢酸ビニル共重合体200部CNL日信化学工業株製トルエン200部MEK200部参考比較例6受容層形成用塗工液2を下記組成の受容層形成用塗工液10に変更した以外は、全て参考例19と同様にして、参考比較例6の中間転写媒体を得た。<受容層形成用塗工液10>塩化ビニル-酢酸ビニル共重合体98部CNL日信化学工業株製側鎖型エポキシ変性シリコーンオイル2部KP-1800U信越化学工業株製トルエン200部MEK200部参考比較例7受容層形成用塗工液2を下記組成の受容層形成用塗工液11に変更した以外は、全て参考例19と同様にして、参考比較例7の中間転写媒体を得た。<受容層形成用塗工液11>塩化ビニル-酢酸ビニル共重合体98部CNL日信化学工業株製ポリエーテル変性シリコーンオイル2部KF-352A信越化学工業株製トルエン200部MEK200部参考比較例8受容層形成用塗工液2を下記組成の受容層形成用塗工液12に変更した以外は、全て参考例19と同様にして、参考比較例8の中間転写媒体を得た。<受容層形成用塗工液12>塩化ビニル-酢酸ビニル共重合体98部CNL日信化学工業株製アミノポリエーテル変性シリコーンオイル2部X-22-3939A信越化学工業株製トルエン200部MEK200部HDP-5000HID社プリンタと、該プリンタ用の純正染料リボンを用いて20°C50環境下にて、染料離型性評価およびカードへの再転写性評価を行った。なお、用いたカードは下記組成の塩化ビニル製カードDNP社製である。塩化ビニル製カードの材料組成ポリ塩化ビニルコンパウンド重合度800100部安定化剤等の添加剤を約10含有白色顔料酸化チタン10部可塑剤DOP0.5部<<染料離型性評価>>参考例19~25、参考比較例5~8の中間転写媒体の受容層に黒ベタを印画した後の染料リボンを確認し、受容層が染料層側に取られて画像不良になっていないかの評価を下記基準で行った。評価結果を表3に示す。<評価基準>◎全く染料層にダメージがなく、印画物に不良なし。○わずかに受容層にダメージがみられるが、印画物に不良なし。△染料層にかなりダメージがみられ、印画物にも少し不良が発生。×染料層にかなり大きくダメージがみられ、印画物にもかなり不良が発生。<<再転写性評価>>参考例19~25、参考比較例5~8の中間転写媒体の受容層に白ベタを印画した後、上記の塩化ビニルカードに再転写条件155°Cにて再転写を行い、下記基準で画像の再転写性の評価を行った。評価結果を表3に示す。<評価基準>◎密着不良全く無し。○密着不良がほぼ無し。△密着不良がかなり発生。×密着不良がかなり大きく発生。表3からも明らかなように、受容層に側鎖型アラルキル変性シリコーンオイルを含む参考例19~25の中間転写媒体は、染料離型性、再転写性ともに優れ、本発明の中間転写媒体を構成する受容層の優位性が明らかとなった。実施例1基材として厚さ12μmのPETフィルムを用い、該基材の一方の面へ、バーコーター法で、上記組成の剥離層形成用塗工液を、乾燥後0.8μmになるように塗布し乾燥して剥離層を形成した。次いで、この剥離層上に、バーコーター法で、上記組成の保護層形成用塗工液6を、乾燥後1.0μmになるように塗布し乾燥して第1の保護層を形成した。次いで第1の保護層上に、バーコーター法で、上記組成の保護層形成用塗工液12を、乾燥後10.0μmになるように塗布し乾燥して第2の保護層を形成した。次いで、第2の保護層上に、バーコーター法で、上記組成の受容層形成用塗工液6を、乾燥後2.5μmになるように塗布し乾燥して受容層を形成して、実施例1の中間転写媒体を得た。実施例2上記第1の保護層の形成に際し、保護層形成用塗工液6を上記組成の保護層形成用塗工液9に変更した以外はすべて実施例1と同様にして実施例2の中間転写媒体を得た。実施例3上記第1の保護層の形成に際し、保護層形成用塗工液6を上記組成の保護層形成用塗工液9に変更し、上記第2の保護層の形成に際し、保護層形成用塗工液12を上記組成の保護層形成用塗工液14に変更した以外はすべて実施例1と同様にして実施例3の中間転写媒体を得た。実施例4上記第1の保護層の形成に際し、保護層形成用塗工液6を上記組成の保護層形成用塗工液9に変更し、上記第2の保護層の形成に際し、保護層形成用塗工液12を上記組成の保護層形成用塗工液16に変更した以外はすべて実施例1と同様にして実施例4の中間転写媒体を得た。実施例5厚さ12μmのポリエチレンテレフタレートフィルム東レ株式会社製、ルミラー上に、剥離層兼保護層として、上記保護層形成用塗工液14を乾燥状態で2.5μmの厚さとなるように塗工し剥離層兼保護層を形成した。次いで、剥離層兼保護層の上に、上記組成の保護層形成用塗工液9を、乾燥状態で2.5μmの厚さとなるように塗工し保護層を形成した。次いで、保護層上に上記組成の受容層形成用塗工液6を、乾燥状態で2.0μmの厚さとなるように塗工し受容層を形成して実施例5の中間転写媒体を得た。なお、剥離層兼保護層形成用塗工液14、受容層形成用塗工液6は、全てグラビアコーティングにて塗工した。実施例6上記第1の保護層の形成に際し、保護層形成用塗工液6を上記組成の保護層形成用塗工液12に変更し、上記第2の保護層の形成に際し、保護層形成用塗工液12を、上記組成の保護層形成用塗工液9に変更した以外はすべて実施例1と同様にして実施例6の中間転写媒体を得た。比較例1上記第1の保護層の形成に際し、保護層形成用塗工液6を上記組成の保護層形成用塗工液11に変更し、上記第2の保護層の形成に際し、保護層形成用塗工液12を、上記組成の保護層形成用塗工液18に変更し、上記組成の受容層形成用塗工液6を上記組成の受容層形成用塗工液11に変更した以外はすべて実施例1と同様にして比較例1の中間転写媒体を得た。比較例2上記第1の保護層の形成に際し、保護層形成用塗工液6を上記組成の保護層形成用塗工液11に変更した以外はすべて実施例1と同様にして比較例1の中間転写媒体を得た。比較例3上記第1の保護層の形成に際し、保護層形成用塗工液6を上記組成の保護層形成用塗工液9に変更し、上記第2の保護層の形成に際し、保護層形成用塗工液12を、上記組成の保護層形成用塗工液18に変更した以外はすべて実施例1と同様にして比較例3の中間転写媒体を得た。比較例4上記第1の保護層の形成に際し、保護層形成用塗工液6を上記組成の保護層形成用塗工液9に変更し、上記組成の受容層形成用塗工液6を上記組成の受容層形成用塗工液11に変更した以外はすべて実施例1と同様にして比較例4の中間転写媒体を得た。画像の形成HDP-600HID社製プリンタと、該プリンタ用専用インクリボンを用い、実施例1~5、及び比較例1~4の中間転写媒体の受容層へ、黒ベタ画像を印画し、受容層に画像が印画された実施例1~5、及び比較例1~4の中間転写媒体を得た。<画像形成条件>受容層への画像を印画後、次いで、HDP-600HID社プリンタにより、塩ビカードDNP社製上に、画像が形成された実施例1~5、及び比較例1~4の中間転写媒体の転写層剥離層、保護層、受容層を転写させ、実施例1~5、及び比較例1~4の印画物を得た。上記手法によって得られた実施例1~5、及び比較例1~4の印画物について、それぞれ、塗膜安定性評価、耐可塑剤性評価、耐久性試験、尾引き試験、染料離型性評価、再転写性評価を行った。評価結果を下表4に示す。なお、各評価、及び試験は、上述した方法と同様の方法で行い、また、上述した評価基準に基づいて行った。"